(57)【要約】【課題】高分子型帯電防止剤の使用量が少ない条件下でも、十分な帯電防止性を発揮し得る樹脂水性分散液を得ることを目的とする。【解決手段】ポリオレフィン系樹脂（Ａ）と、帯電防止性樹脂（Ｂ）とを含む混合樹脂を、カチオン性高分子乳化剤（Ｃ）によって分散してなり、かつ、（Ａ）成分１００重量部あたり、（Ｂ）成分を３〜２０重量部含有する帯電防止性樹脂水性分散液を用いる。【選択図】なし【特許請求の範囲】
【請求項１】
ポリオレフィン系樹脂（Ａ）と、帯電防止性樹脂（Ｂ）とを含む混合樹脂を、カチオン性高分子乳化剤（Ｃ）によって分散してなり、かつ、
上記（Ａ）成分１００重量部あたり、上記（Ｂ）成分を３〜２０重量部含有することを特徴とする帯電防止性樹脂水性分散液。
【請求項２】
上記（Ｃ）成分は、重量平均分子量が２，０００〜１，０００，０００のカチオン性（メタ）アクリル系共重合体である請求項１に記載の帯電防止性樹脂水性分散液。
【請求項３】
上記（Ａ）成分は、エチレン系共重合樹脂である請求項１又は２に記載の帯電防止性樹脂水性分散液。
【請求項４】
請求項１にかかる帯電防止性樹脂水性分散液を製造する方法であって、
上記の（Ａ）成分と（Ｂ）成分とを、上記（Ａ）成分１００重量部あたり、上記（Ｂ）成分を３〜２０重量部の割合となるように、押出機を用いて溶融混練した後、この溶融状態の混合樹脂に上記（Ｃ）成分及び水を添加して、さらに上記押出機中で混練して分散することを特徴とする帯電防止性樹脂水性分散液の製造方法。
【発明の詳細な説明】
【技術分野】
【０００１】
この発明は、帯電防止性樹脂水性分散液及びその製造方法に関する。
【背景技術】
【０００２】
一般的に、各種の樹脂は、高い電気抵抗を有するため、帯電しやすい性質を持っている。このため、空気中のホコリや汚れを吸着して美観を損ねたり、フィルムどうしが張り付いたりする問題がある。さらには、電気機器やＯＡ機器の部材等の材料として使用したときには、ＩＣの誤作動やメモリー破壊などの静電気障害を引き起こすことも考えられる。
【０００３】
これらに対し、ポリエーテルエステルアミド共重合樹脂、ポリエーテル／オレフィンブロック共重合樹脂等の高分子型帯電防止剤を用いる方法が知られている（特許文献１、２）。
【０００４】
これらの高分子型帯電防止剤をベース樹脂に混合して得られる樹脂組成物は、低分子の帯電防止剤を配合した場合と比べて、水による帯電防止成分の溶出が少なく、長期間にわたって、帯電防止性を保持できる特徴を有している。しかし、得られる樹脂組成物には、帯電防止性能を十分発現させるため、高分子型帯電防止剤をベース樹脂に大量に配合する必要がある。この場合、ベース樹脂の物性を損なったりする場合があり、また、コスト面でも問題があった。
【０００５】
これに対し、高分子型帯電防止剤としてポリエーテル／オレフィンブロック共重合樹脂を用い、これと不飽和カルボン酸成分を構成成分の一種として有する樹脂に混合し、プロパノール等の水系媒体と低分子アミンを併用して水性分散液化して、この樹脂水性分散液を樹脂材料からなるフィルムや成形品に塗布して帯電防止層を形成することにより、高分子型帯電防止剤の使用量を低減させることが知られている（特許文献３）。
【先行技術文献】
【特許文献】
【０００６】
【特許文献１】特開２００６−２７４１２３号公報
【特許文献２】特開２００５−０２８７７１号公報
【特許文献３】特開２０１０−１６８４２３号公報
【発明の概要】
【発明が解決しようとする課題】
【０００７】
しかしながら、特許文献３においては、ベース樹脂に不飽和カルボン酸由来の成分を含有させる必要があり、樹脂の種類や組成の選択幅が狭くなり、種々の基材に対する密着性やヒートシール性に配慮した樹脂設計が難しくなることがある。また、特許文献３で得られる樹脂水性分散液は、高分子型帯電防止剤の使用量が少ないためか、帯電防止性を十分に発揮し得ない場合がある。
【０００８】
そこで、この発明は、かかる問題点を解決し、高分子型帯電防止剤の使用量が少ない条件下でも、十分な帯電防止性を発揮し得る樹脂水性分散液を得ることを目的とする。
【課題を解決するための手段】
【０００９】
この発明は、ポリオレフィン系樹脂（Ａ）と、帯電防止性樹脂（Ｂ）とを含む混合樹脂を、カチオン性高分子乳化剤（Ｃ）によって分散し、かつ、上記（Ａ）成分１００重量部あたり、上記（Ｂ）成分を３〜２０重量部含有させることにより、上記課題を解決したものである。
【発明の効果】
【００１０】
この発明にかかる帯電防止性樹脂水性分散液は、ベース樹脂として自己乳化型のアニオン性樹脂を用いることなく、カチオン性高分子乳化剤を用いて帯電防止性樹脂を乳化し、水性分散液を得ることができる。そして、得られる樹脂水性分散液を塗布することにより、各種基材の表面固有抵抗値を低く抑えることができ、帯電防止性を向上させることができる。
【発明を実施するための形態】
【００１１】
以下、この発明について詳細に説明する。
この発明にかかる帯電防止性樹脂水性分散液は、ポリオレフィン系樹脂（Ａ）と、帯電防止性樹脂（Ｂ）とを含む混合樹脂を、カチオン性高分子乳化剤（Ｃ）によって分散した樹脂水性分散液である。
【００１２】
［ポリオレフィン系樹脂（Ａ）］
上記のポリオレフィン系樹脂（以下、「（Ａ）成分」と称する場合がある。）は、オレフィン系モノマーの単独重合体又はその共重合体をいう。
【００１３】
上記のオレフィン系モノマーとしては、エチレン、プロピレン、ブテン、ペンテン、ヘキセン、オクテン等のα−オレフィン類があげられ、これらのα−オレフィン類は、その一種のみで単独重合体を形成しても、またその二種以上のモノマーで共重合体を形成してもよい。
【００１４】
また、上記のオレフィン系モノマーの単独重合体や、α−オレフィン類相互間の共重合体以外に、オレフィン系モノマーと共重合体を形成する場合に用いることができる共重合モノマーとしては、オレフィン系モノマーとラジカル共重合性を有するモノマーであればよく、特に制限されない。このようなモノマーとしては、酢酸ビニル等のビニルエステル類、（メタ）アクリル酸、（メタ）アクリル酸メチル、（メタ）アクリル酸ラウリル等の（メタ）アクリル酸及びそのアルキルエステル類、（メタ）アクリル酸２−メトキシメチル等の（メタ）アクリル酸アルコキシアルキルエステル類、マレイン酸、無水マレイン酸、イタコン酸等の重合性二塩基酸及びその無水物、ジメチルアミノエチルメタクリレート等のアルキルアミノ（メタ）アクリルエステル類等があげられる。なお、本明細書において、「（メタ）アクリル」は、「アクリルまたはメタクリル」を意味する。
【００１５】
上記オレフィン系モノマーの単独重合体又はその共重合体の具体例としては、低密度ポリエチレン等のポリエチレン、エチレン・酢酸ビニル共重合体、エチレン・アクリル酸共重合体及びそのエステル、あるいはその塩、エチレン・メタクリル酸共重合体あるいはその塩、エチレン・（メタ）アクリル酸エステル共重合体あるいはその塩、エチレン・（メタ）アクリル酸エチル・無水マレイン酸共重合体、エチレン・プロピレンランダム共重合体等の、エチレンホモポリマーやエチレンを主体としたエチレン系共重合体、ポリプロピレン、プロピレン・ヘキセン共重合体、プロピレン・ブテン共重合体等の、プロピレンホモポリマーやプロピレンを主体とした結晶性プロピレン系共重合体、オレフィン系モノマーの単独重合体やその共重合体の無水マレイン酸変性重合体、塩素化ポリエチレン、塩素化ポリプロピレン等のハロゲン化ポリオレフィン、不飽和カルボン酸変性ポリオレフィン等があげられる。なお、本明細書において、「主体とする」、「主成分とする」とは、当該成分が、含有される各成分のうち含有割合が最も多い成分であることをいう。
【００１６】
上記ポリオレフィン系樹脂は、単独で又は複数を組み合わせて使用することができる。また、ポリオレフィン系樹脂の性質を損なわない範囲で、添加剤を添加することができる。この添加剤としては、粘着付与剤、ビスアマイド、微粉状シリカ等の滑剤（耐ブロッキング剤）等があげられる。上記粘着付与剤としては、ロジン及びその誘導体、テルペン及びその誘導体、脂肪族系炭化水素樹脂及びその誘導体等があげられる。
【００１７】
［帯電防止性樹脂（Ｂ）］
上記の帯電防止性樹脂（以下、「（Ｂ）成分」と称する場合がある。）としては、高分子量（例えば数平均分子量が１，０００以上）の帯電防止剤であれば特に制限はなく、例えば、ポリオレフィン系ブロック及び／又はポリアミド系ブロックと親水性ブロックとのブロック共重合体があげられる。
【００１８】
前記のポリオレフィン系ブロックとしては、エチレン、プロピレン、ブテン、イソブテン、４−メチルペンテン−１、ビニルシクロヘキサンなどの炭素数２〜３０のオレフィン単量体の１種または２種以上から構成されるブロックが例示される。
【００１９】
上記オレフィン単量体のより好ましい炭素数は２〜１５であり、具体的には、エチレンやプロピレンが好ましい。
【００２０】
前記ポリアミド系ブロックは、ジアミン（例えば、ヘキサメチレンジアミンなど炭素数４〜２０の脂肪族ジアミンなど）と、ジカルボン酸（例えば、アジピン酸やセバシン酸、ドデカンン二酸など炭素数４〜２０の脂肪族ジカルボン酸など）との縮合によって得られるブロック、アミノカルボン酸(例えば、６−アミノヘキサン酸や１２−アミノドデカン酸などの炭素数４〜２０のアミノカルボン酸など)の縮合によって得られるブロック、ラクタム（ε−カプロラクタムなどの炭素数４〜２０のラクタムなど）の開環重合によって得られるブロック、及びこれらの成分から得られる共重合体ブロックのいずれであってもよい。
【００２１】
ポリアミド系ブロックは、通常アルキレン鎖を有しており、該アルキレン鎖の炭素数は、例えば、４〜２０、好ましくは６〜１６、更に好ましくは６〜１２程度である。
【００２２】
ポリアミド系ブロックの割合は、全ブロック共重合体中、例えば２０〜７０重量％、好ましくは２５〜５０重量％程度である。
【００２３】
帯電防止性樹脂（（Ｂ）成分）の親水性ブロックとしては、ノニオン性ポリマーのブロック、カチオン性ポリマーのブロック、アニオン性ポリマーのブロックなどが例示できる。この中でも、ノニオン性ポリマーのブロックが好ましく、特にポリエーテル系ポリマーのブロックが好ましい。
【００２４】
このようなポリエーテル系ポリマーのブロックを構成する単量体としては、アルキレンオキシド（例えばエチレンオキシド、プロピレンオキシド、ブチレンオキシドなどの炭素数２〜６のアルキレンオキシド）が好ましく、特にエチレンオキシド、プロピレンオキシドなどの炭素数２〜４のアルキレンオキシドが好ましい。
【００２５】
好ましい親水性ブロックとしては、ポリアルキレンオキシド（例えばポリエチレンオキシド、ポリプロピレンオキシド、ポリエチレンオキシド−ポリプロピレンオキシドなど）が好ましい。ポリアルキレンオキシドの重合度は２〜３００、好ましくは１０〜１５０、更に好ましくは１０〜１００程度である。
【００２６】
前記ポリオレフィン系ブロック又はポリアミド系ブロックと、親水性ブロックとは、例えばエステル結合、アミド結合、エーテル結合、ウレタン結合、イミド結合などを介して結合される。
【００２７】
例えば、ポリオレフィン系ブロックを有する帯電防止性樹脂の場合、ポリオレフィンを変性剤で変性した後、親水性ブロックを導入することにより形成でき、具体的には、ポリオレフィンを変性して活性水素原子を導入した後、アルキレンオキシドなどの親水性単量体を付加重合することにより、帯電防止性樹脂が得られる。このような変性剤としては、例えば、不飽和カルボン酸又は無水物（（無水）マレイン酸など）、ラクタム又はアミノカルボン酸（カプロラクタムなど）、酸素又はオゾン、ヒドロキシルアミン（２‐アミノエタノールなど）、ジアミン（エチレンジアミンなど）、あるいはこれらの混合物などが例示できる。
【００２８】
また、ポリアミド系ブロックを有する帯電防止性樹脂の場合、例えば、両末端に官能基を有するポリアミドと親水性ブロックを構成するポリマー（例えばポリエーテル系ポリマー）とをグリシジルエーテル化合物（例えば、ビスフェノールＡグリシジルエーテルなど）などを用いて結合させることによって形成できる。
【００２９】
帯電防止性樹脂（（Ｂ）成分）の数平均分子量は、通常１，０００〜１００，０００、好ましくは２，０００〜６０，０００、さらに好ましくは２，０００〜５０，０００程度である。
【００３０】
このような帯電防止性樹脂（（Ｂ）成分）は、単独でも高い帯電防止性を有しているが、さらに金属塩類と組み合わせて用いると、金属塩類から解離した金属イオンが、帯電防止性樹脂の親水性ブロックに作用してイオン伝導性を発現することにより、帯電防止性樹脂の帯電防止性能や性能持続性などをさらに向上することができるので好ましい。
【００３１】
［混合樹脂］
上記の混合樹脂は、上記の（Ａ）成分と（Ｂ）成分とを溶融混練することにより得られる。この（Ａ）成分と（Ｂ）成分との混合比は、所望の帯電防止性能に応じて定めればよいが、例えば、（Ａ）成分１００重量部あたり、（Ｂ）成分が３重量部以上がよく、５重量部以上が好ましい。３重量部より少ないと、帯電防止性が不十分となりやすい。一方、混合量の上限は、２０重量部がよく、１５重量部が好ましい。２０重量部より多いと、接着強度が低下することがある。
【００３２】
［カチオン性高分子乳化剤（Ｃ）］
上記カチオン性高分子乳化剤（以下、「（Ｃ）成分」と称する場合がある。）は、カチオン性を示す高分子共重合体の酸中和物であり、上記（Ａ）成分と（Ｂ）成分との混合樹脂を乳化・分散するための乳化剤として機能する成分である。
【００３３】
乳化剤として、高分子系の乳化剤を用いることにより、乳化・分散対象である上記混合樹脂に混練した際、この混合樹脂内との親和性が良好なので、得られる樹脂水性分散液が長期間、安定な分散状態を保つことができる。
【００３４】
また、乳化剤として、乳化安定性が高いカチオン性の高分子乳化剤を用いるので、（Ａ）成分として、自己乳化型の樹脂を用いる必要がなくなり、汎用的に用いられる各種の樹脂基材の表面塗布が可能となって、優れた帯電防止性塗膜を形成することができる。
【００３５】
上記カチオン性高分子乳化剤の例としては、ジアルキルアミノアルキル（メタ）アクリレート−アルキル（メタ）アクリレート共重合体、ジアルキルアミノアルキル（メタ）アクリルアミド−（メタ）アクリル酸アルキルエステル共重合体等のカチオン性（メタ）アクリル系共重合体があげられる。特に（メタ）アクリル酸アルキルアミノアルキルのアルキルアミノ基で置換されるアルキル基の炭素数は１〜６の範囲にあることがよい。そして、このような（メタ）アクリル酸アルキルアミノアルキルの例としては、（メタ）アクリル酸Ｎ，Ｎ―ジメチルアミノエチル、（メタ）アクリル酸Ｎ，Ｎ−ジエチルアミノエチル等があげられる。
【００３６】
これらの中でも、本発明の帯電防止性樹脂水性分散液から得られる皮膜の耐水性の観点から、皮膜に残存しにくい蒸気圧の高い中和剤、例えば、蟻酸、酢酸を用いて中和した（メタ）アクリル酸アルキルエステル共重合体が、カチオン性高分子乳化剤としてより好ましい。中和剤は、カチオン性を示す官能基に対して６０モル％〜１５０モル％使用することが望ましい。この範囲未満であったり、この範囲を超えて多く使用すると、いずれの場合も熱可塑性樹脂水性分散液の安定性が悪くなる傾向がある。
【００３７】
上記カチオン性高分子乳化剤中のカチオン性単量体由来の構造単位の含有量は、共重合性成分として１モル％以上が必要で、２モル％以上が好ましい。１モル％よりも少ないと分散安定性が低下する傾向がある。一方、含有割合の上限は８５モル％がよく、８０モル％が好ましい。８５モル％より多いと、分散安定化効果が低下することがある。
【００３８】
上記（Ｃ）成分の重量平均分子量は２，０００〜１，０００，０００の範囲が好ましい。２，０００未満であると、熱可塑性樹脂水性分散液の安定性が低下して分散が出来なくなる傾向がある。一方、１，０００，０００より大きくなると高分子乳化剤が水中に溶解しにくくなり、熱可塑性樹脂水性分散液の安定性が悪くなる傾向がある。より好ましい高分子乳化剤の重量平均分子量は８，０００〜１００，０００、さらに好ましい重量平均分子量は１０，０００〜６０，０００である。
【００３９】
［帯電防止性樹脂水性分散液］
本発明の帯電防止性樹脂水性分散液は、前記混合樹脂を、上記（Ｃ）成分によって分散して得られた分散液である。この（Ｃ）成分の含有割合は、混合樹脂１００重量部あたり、（Ｃ）成分が２重量部以上がよく、５重量部以上が好ましい。２重量部より少ないと、得られる樹脂水性分散液の安定性が低下するおそれがある。一方、含有割合の上限は、２０重量部がよく、１５重量部が好ましい。２０重量部より多いと、得られる塗膜の耐水性が低下したり、接着強度が不足したりすることがある。
【００４０】
なお、上記樹脂水性分散液の乳化剤としては、上記（Ｃ）成分を単独で用いてもよく、また、その効果を阻害しない範囲でアニオン性以外の低分子乳化剤を併用してもよい。このような低分子乳化剤としては、ノニオン系乳化剤として、通常、重量平均分子量５０００以下のポリオキシエチレンアルキルエーテル、ポリオキシエチレンアルキルアリルエーテル、ポリオキシエチレンオキシプロピレンブロックコポリマー、ポリエチレングリコール脂肪酸エステル、ポリオキシエチレンソルビタン脂肪酸等が挙げられる。さらに、両イオン性乳化剤として、ラウリルベタイン、ラウリルジメチルアミンオキサイド等が挙げられる。
【００４１】
［帯電防止性樹脂水性分散液の製造］
上記帯電防止性樹脂水性分散液は、カチオン性高分子乳化剤を用いて上記混合樹脂を水中に分散させることにより製造することができる。この分散方法は、特に限定されるものではなく、例えば、有機溶剤を用いた置換法、機械乳化分散法等があげられる。
【００４２】
上記の有機溶剤を用いた置換法としては、例えば次に示す方法があげられる。まず、上記混合樹脂をトルエン等の該樹脂を溶解可能な有機溶剤に溶解し、次いで、これと上記（Ｃ）成分及び水等の水系媒体を混合する。そして、ホモミキサー等の高速撹拌機で攪拌して分散対象物質の含有機溶剤分散液を製造する。次いで、有機溶剤を減圧蒸留等の操作によって脱溶剤することにより、帯電防止性樹脂水性分散液が得られる。
【００４３】
上記の水等の水系媒体とは、水や、水とメタノール、エタノール等の水と相溶可能な有機溶媒との混合溶液をいう。この水と相溶可能な有機溶媒としては、上記メタノール、エタノール以外に、例えば、イソプロパノール、ｔｅｒｔ−ブタノール、エチルセルソルブ、ブチルセルソルブ、メチルモノグライム、メチルジグライム、メチルトリグライム、メチルテトラグライム、エチルモノグライム、エチルジグライム、ジアセトングリコール等があげられる。この中でも、特に、環境的な側面から水を用いるのが好ましい。
【００４４】
また、上記機械乳化分散法とは、押出機やニーダー、インクロール等の混練機を用いて、混合樹脂を乳化剤及び水等の水系媒体の存在下で混練して乳化・分散する方法や、混練に代えて、ホモジナイザー、ディスパー等を用いて均質化処理を行ったりする方法をいう。
【００４５】
上記押出機としては、単軸、二軸以上の多軸の押出機があるが、混練の程度や効率等から、二軸の押出機が好ましい。
【００４６】
この押出機により機械乳化する方法としては、上記押出機のホッパーや注入口から、上記混合樹脂を投入し、別の注入口から、上記の（Ｃ）成分及び水等の水系媒体を投入して混練・混合し、乳化させることが一般的である。
【００４７】
上記押出機のシリンダー温度は、８０〜２７０℃がよい。また、処理時間は、２０秒間〜数分間で十分である。
【００４８】
ところで、上記の混合樹脂及び帯電防止性樹脂水性分散液のいずれをも押出機を用いて製造する場合、１つの押出機を用いて、連続して上記の混合樹脂及び帯電防止性樹脂水性分散液を製造することができる。
【００４９】
すなわち、上記押出機に上記の（Ａ）成分及び（Ｂ）成分を投入し、両成分を溶融混練させる。そして、この溶融混練状態のまま、上記（Ｃ）成分及び水等の水系媒体を添加して、上記押出機中で混練して分散させる。これにより、本発明の帯電防止性樹脂水性分散液をより効率的に製造することができる。
【００５０】
この発明にかかる帯電防止性樹脂水性分散液を成形品の表面に塗布することにより、例えば、表面固有抵抗値が１０１０Ω／□以下のような値の帯電防止性表面にすることができるので、電子材料を搬送するキャリア用部材のカバーテープ等に使用することができる。
【実施例】
【００５１】
以下、実施例を用いて、この発明をより具体的に説明するが、本発明はその要旨を超えない限り、以下の実施例により限定されるものではない。
まず、評価方法及び使用した原材料について説明する。
【００５２】
＜評価方法＞
＜高分子乳化剤の測定方法＞
［中和度］
中和に使用した酸性成分（例えば酢酸）のモル数を、重合体中のアルカリ性単量体成分（例えばＮ，Ｎ-ジメチルアミノエチルメタクリレート等）の合計モル数で除して、百分率（％）で示した。
【００５３】
［固形分］
水性分散液約１ｇを精秤し熱風循環乾燥機にて１０５℃にて３時間乾燥させた後、デシケーターの中で放冷しその重量を測定した。そして、下記の式に従い、固形分を算出した。
固形分（重量％）＝（乾燥後の試料の重量／乾燥前の試料の重量）×１００
【００５４】
［重量平均分子量］
高分子乳化剤の重量平均分子量は、以下の手順に従ってゲルパーミエーションクロマトグラフィー（ＧＰＣ）法によって測定した。
１）サンプル調整
サンプルを室温で２４時間乾燥した後、常温にて５時間減圧乾燥した（真空乾燥機ＬＨＶ−１２２（タバイエスペック（株）製）使用）。
得られた重合体サンプルをテトラヒドロフラン（ＴＨＦ）に溶解して０．２重量％溶液として、これを測定試料とした。
２）ＧＰＣ測定
上記のようにして調製した測定試料を、島津製作所（株）製：ＧＰＣ−６Ａを使用し、下記の条件で測定した。
・流速：１ｍｌ／ｍｉｎ
・展開溶媒：ＴＨＦ（テトラヒドロフラン）
・カラム：ＰＬゲル１０μｍミックスＢ（ポリマー・ラボラトリー社製）
・標準試料：単分散ＰＳ（ポリマー・ラボラトリー社製）
・リファレンス：Ｓｕｍｉｌｉｚｅｒ  ＢＨＴ（住友化学（株）製、分子量：２２０）
・検出器：ＲＩ、ＵＶ
【００５５】
＜樹脂水性分散液の測定・評価方法＞
［固形分］
上記の高分子乳化剤の固形分測定方法と同様の方法で測定した。
【００５６】
［乳化状態］
得られたものが乳化されたか否かを目視で観察した。
○…乳化された。
×…乳化できなかった（分離、沈殿等が発生した。）。
【００５７】
［平均粒子径］
レーザー回折型粒度分布測定装置（（株）島津製作所製：ＳＡＬＤ−２２００）を用いて体積平均粒子径を測定した。
【００５８】
［評価サンプル（塗工フィルム）の作成］
各樹脂水性分散液を２００メッシュのろ布でろ過し、ＯＰＰフィルム（フタムラ化学（株）製：ＦＯＳ  ５０μｍ厚み、コロナ表面処理）のコロナ表面処理面に、４ｇ／ｍ２・Ｄｒｙとなるように塗布し、８０℃×１分間の条件下で乾燥して、塗工フィルムを作成した。
【００５９】
［表面固有抵抗値］
上記塗工フィルムの表面抵抗測定を、２３℃で５０％ＲＨの恒温恒湿室で、アドバンスト社製：Ｒ８３４０Ａデジタル  超高抵抗／微少電流計を用いて測定した。
【００６０】
［水浸漬試験］
上記塗工フィルムを２３℃の水に３日間浸漬後サンプルを取り出し、付着水を清浄な布で拭き取った後、１晩、２３℃×５０％ＲＨの恒温恒湿室で放置した後、上記測定機を用いて表面抵抗測定を行った。
【００６１】
［接着強度］
上記塗工フィルムの塗工面と、上記ＯＰＰフィルムのコロナ処理面とが重なるように載せた。その後、ヒートシールテスター（１２０℃×０．１ＭＰａ×１秒）を用いてヒートシールした。
ヒートシール後の熱圧着フィルムを室温まで放冷した後、１５ｍｍ巾に切り出して端部から手で引きはがす際の抵抗感により、以下の基準で接着強度を評価した。
○：剥離時に抵抗感が十分ある。
×：ほとんど抵抗なく剥離する。
【００６２】
＜原材料＞
・アクリル酸…三菱化学（株）製、以下「ＡＡ」と略す。
・メタクリル酸…三菱レイヨン（株）製、以下「ＭＡＡ」と略す。
・Ｎ，Ｎ-ジメチルアミノエチルメタクリレート…三洋化成工業（株）製、メタクリレートＤＭＡ、以下「ＤＭＡ」と略す。
・メチルメタクリレート…三菱レイヨン（株）製、以下「ＭＭＡ」と略す。
・ラウリルメタクリレート…三菱レイヨン（株）製、以下「ＳＬＭＡ」と略す。
・ブチルメタクリレート…三菱レイヨン（株）製、以下、「ＢＭＡ」と略す。
・イソプロパノール…（株）トクヤマ製：トクソーＩＰＡ（登録商標）、以下「ＩＰＡ」と略す。
・２，２’−アゾビスイソブチロニトリル…大塚化学（株）製、以下「ＡＩＢＮ」と略す。
【００６３】
〔高分子乳化剤の製造例〕
（製造例１〜２）
冷却器、窒素導入管、攪拌機及びモノマー滴下ロート及び加熱用のジャケットを装備した１５０Ｌ反応器に攪拌下、表１に記した各成分を所定量仕込み、窒素置換後、内温を８０℃まで上昇させた。更に、表１に記載の量の重合開始剤（ＡＩＢＮ）を添加して、重合を開始した。温度を８０℃に保って４時間重合を継続させた。次いで、得られた共重合体を表１に記載の量の中和剤で中和した後、イソプロパノール（ＩＰＡ）を留去しながら水を添加して置換し、粘稠なアクリル系共重合体からなるカチオン性高分子乳化剤（製造例１）の中和物の水溶液（以下、「ＥＭ１」と称する。）、又はカチオン性高分子乳化剤（製造例２）の中和物の水溶液（以下、「ＥＭ２」と称する。）を得た（収率はそれぞれ９７％）。
製造処方及び測定結果をまとめて表１に示す。なお、表中の空欄は「添加量がゼロ（添加なし）」との意味である（表２も同じ）。
【００６４】
【表１】
2013216834.tif 000002
【００６５】
〔帯電防止性樹脂水性分散液の製造〕
＜原材料＞
［（Ａ）成分］
・エチレン−酢酸ビニル共重合体…三井デュポン・ポリケミカル（株）製；商品名  エバフレックス２２０、酢酸ビニル含有量２８重量％、以下、「ＥＶＡ２２０」と称する。
・エチレン−メチルメタクリレート共重合体…住友化学工業（株）製；商品名  アクリフトＣＭ５０２２、ＭＭＡ含有量：３２重量％、以下、「ＣＭ５０２２」と称する。
【００６６】
［（Ｂ）成分］
・ペレスタット３００（商品名）…三洋化成工業（株）製  帯電防止性樹脂（ポリエーテル／ポリオレフィン系ブロックコポリマー）
・ペレスタット２３０（商品名）…三洋化成工業（株）製  帯電防止性樹脂（ポリエーテル／ポリオレフィン系ブロックコポリマー）
・コータミン２４Ｐ（商品名）…花王（株）製  カチオン系帯電防止剤（４級アンモニウム塩）
【００６７】
（実施例１〜６、比較例１〜３、５）
表２に記載のベース樹脂及び帯電防止性樹脂等を表２に記載した量を混合し、二軸押出機（池貝鉄鋼（株）製：型式番号ＰＣＭ４５Ｌ／Ｄ＝３０、注入口：２箇所）のホッパーから、１００重量部／時間の割合で押出機内に連続的に供給した。
次いで、第１の注入口から、表１に示す高分子乳化剤水溶液を固形分換算で１０重量部／時間、第２の注入口から水８４重量部／時間を連続的に供給し、１００℃の温度で押し出して乳白色の帯電防止性樹脂水性分散液を得た。これを上記の各評価に供した。結果を表２に示す。
【００６８】
（比較例４）
表２に記載のベース樹脂を表２に記載した量を混合し、上記の方法にして乳白色の樹脂水性分散液を得た。
得られた樹脂水性分散液１００ｇを２００ｍｌのガラス製ビーカーに投入した。２５ｍｍのディスパーサー型撹拌翼（１５００ｒｐｍ）で撹拌しながら、樹脂水性分散液の固形分に対して、１０重量％となるように、コータミン２４Ｐを添加し、引き続き５分間撹拌した。これを、上記の各評価に供した。結果を表２に併せて示す。
【００６９】
【表２】
2013216834.tif 000003